(57)【要約】【課題】基材に塗布又は噴霧した後の忌避作用を維持される優れた害虫忌避組成物を提供すること、及び害虫を忌避する方法を提供することを主な目的とする。【解決手段】リン酸チタニウム系化合物と、忌避剤を含む害虫忌避組成物。リン酸チタニウム系化合物と忌避剤を含む組成物を、基材に対して塗布又は噴霧する工程を含む、害虫の忌避方法。【選択図】なし【特許請求の範囲】
【請求項１】
リン酸チタニウム系化合物と、忌避剤を含む害虫忌避組成物。
【請求項２】
塗布用又は噴霧用である請求項１に記載の害虫忌避組成物
【請求項３】
リン酸チタニウム系化合物と忌避剤を含む組成物を、基材に対して塗布又は噴霧する工程を含む、害虫の忌避方法。
【発明の詳細な説明】
【技術分野】
【０００１】
本発明は害虫忌避組成物及び害虫を忌避する方法に関する。
【背景技術】
【０００２】
昆虫や節足動物等といった害虫を野外の建造物から忌避するために、ヒノキチオール、
（非特許文献１）バインダーとして、塩化ビニル系、アクリル系、ウレタン系の重合体。
【０００３】
基材に塗布及び／又は噴霧して使用する組成物の有効成分として知られているリン酸チタニウム系化合物を有効成分とする組成物の用途としては、抗菌、消臭、防カビ等といった用途しか知られていない（非特許文献２）。
【先行技術文献】
【特許文献】
【０００４】
【特許文献１】特開２００５−０２３４３９号公報
【特許文献２】特開２００２−３０８７１２号公報
【発明の概要】
【発明が解決しようとする課題】
【０００５】
従来の忌避組成物は、基材に塗布及び／又は噴霧して使用しても、風雨、太陽光による紫外線、外気温度等の影響によって、忌避組成物に含まれる忌避剤による忌避作用が減衰してしまうという問題点が生じている。
【０００６】
そこで本発明は、基材に塗布又は噴霧した後の忌避作用を維持される優れた害虫忌避組成物を提供すること、及び害虫を忌避する方法を提供することを主な目的とする。
【課題を解決するための手段】
【０００７】
本発明者らは、上記課題に鑑みて鋭意研究を重ねた結果、リン酸チタニウム系化合物と忌避剤を組み合わせることによって、優れた忌避組成物とすることを見出した。すなわち本発明は、かかる知見に基づいて完成したものであり、下記に示す態様を広く包含するものである。
【０００８】
項１  リン酸チタニウム系化合物と忌避剤を含む害虫忌避組成物
項２  塗布用又は噴霧用である上記項１に記載の害虫忌避組成物
項３  リン酸チタニウム系化合物と忌避剤を含む組成物を、基材に対して塗布又は噴霧する工程を含む害虫の忌避方法。
【０００９】
以下に、本発明を詳細に説明する。
【００１０】
本発明に係る害虫忌避組成物
本発明に係る害虫忌避組成物は、リン酸チタニウム系化合物又はその縮重合体と、忌避剤を含有する。
【００１１】
リン酸チタニウム系化合物とは、特許文献１に記載された化合物であり、下記式（１）
Ｔｉ（ＯＨ）x（ＰＯ4）y（ＨＰＯ4）z（Ｈ2ＰＯ4）l（ＯＲ）m        （１）
（Ｒは炭素数１〜４のアルキル基；ｘ＝０，１，２，又は３；ｙ＝０，１，２，３，又は４；ｚ＝０，１，２，３，又は４；ｌ＝０，１，２，３，又は４；及びｍ＝０，１，２，又は３であり、ｘ＋３ｙ＋２ｚ＋ｌ＋ｍ＝４を満たす。ただし、ｙ＋ｚ＋ｌは必ず１以上である。）にて表わされるリン酸チタニウム系化合物である。
【００１２】
式（１）において、Ｒは炭素数１〜４のアルキル基であるが、炭素数が少ない場合には、忌避組成物とした際の溶液の粘度が低く、また製膜後の膜厚が薄くなる傾向となり、炭素数が多い場合には、忌避組成物とした際の溶液の粘度が高く、膜厚が大きくなり、製膜後の皮膜が剥離しやすくなる傾向となる。中でも、Ｒとしては、エチル基またはイソプロピル基とすることが好ましい。
【００１３】
具体的なリン酸チタニウム系化合物としては、Ｔｉ（ＯＨ）（Ｈ２ＰＯ４）２（ＯＲ）、Ｔｉ（ＯＨ）（ＰＯ４）、Ｔｉ（ＯＨ）２（Ｈ２ＰＯ４）（ＯＲ）、Ｔｉ（ＯＨ）（ＨＰＯ４）（ＯＲ）、Ｔｉ（ＯＨ）（ＨＰＯ４）（Ｈ２ＰＯ４）、Ｔｉ（ＯＨ）２（Ｈ２ＰＯ４）２、Ｔｉ（ＯＨ）３（Ｈ２ＰＯ４）等が挙げられる。なお、Ｒは上述の通り、炭素数が１〜４のアルキル基である。
【００１４】
なお、本発明に係るリン酸チタニウム系化合物には、その縮合体も包含される。具体的な縮合体は特に限定はされないが、例えば上述のリン酸チタニウム系化合物が２〜１０分子縮合した化合物であり、その縮合形式は、上述のリン酸チタニウム系化合物から、水分子が脱離して得られる縮合形式とすればよい。なお、縮合体は、上記リン酸チタニウム系化合物が単一の種類で縮合していてもよく、異なる二種以上が重合していてもよい。
【００１５】
リン酸チタニウム系化合物の製造方法も、上記特許文献１に記載された製造方法を採用すればよい。
【００１６】
また、リン酸チタニウム系化合物又はその縮重合体は、水、アルコール又は水とアルコールの混合物のいずれの溶媒に溶解していてもよく、溶解後のｐＨも特に限定はされない。
【００１７】
本発明に係る害虫忌避組成物における避虫剤の配合量は特に限定されないが、リン酸チタニウム化合物を１００重量％としたときに、通常は５０〜１０％程度とすればよく、好ましくは１０〜２０％程度である。
【００１８】
本発明の忌避剤は、公知の忌避剤を使用すればよく、例えば特許文献２に防虫忌避効果の成分として例示されるヒノキチオール、βドラブリン、ターピネオール、ツヨプセン、セデロール、テルピノール、テルピノーレン、リモネン、カンファー等を含むヒバ、ヤシ、スギ等の木材から抽出されるウッドテルペンが挙げられる。
【００１９】
これらの忌避剤は水系の溶媒に溶解していても有機系の溶媒に溶解していてもよい。また、溶解後のｐＨも特に限定はされないが好ましくは弱酸性である。
【００２０】
また、本発明に係る害虫忌避組成物に配合するリン酸チタニウム系化合物と忌避剤の配合割合も、特に限定されないが、通常は、（リン酸チタニウム系化合物）：（忌避剤）が通常は１：１〜３：５程度とすればよい。
【００２１】
本発明に係る害虫忌避組成物には、上述のリン酸チタニウム系化合物と忌避剤以外に種々の成分を配合していてもよい。具体的には、ケイ酸ナトリウム、リン酸等といったｐＨ調整剤（成分）、界面活性剤等といった親水化剤（成分）等が挙げられる。これらの成分の配合量は特に限定されず、後述するような害虫忌避効果が発揮される範囲の量で適宜配合すればよい。
【００２２】
本発明に係る害虫忌避組成物は、日常生活で不快感を与えたり、人体等の皮膚を刺咬して炎症を引き起こしたりする節足動物に対して忌避効果を有する。このような節足動物は特に限定はされないが、昆虫綱、甲殻綱、クモ型綱、多足類の等の各綱に属する節足動物が挙げられる。具体的には、ヨコバイ、ウンカ、イガ、ノミバエ、ハエ、ユスリカ、カ、クロバネキノコバエ、タマバエ、コバチ、チャタテムシ、ゴミムシ、ヒラタムシ、ハチ、クモ、アリ、カメムシ、ガ、アブラムシ、ゴキブリ等が挙げられる。
【００２３】
本発明に係る害虫忌避組成物のｐＨも特に限定はされず、通常は３〜１０程度とすればよい。
【００２４】
本発明に係る害虫忌避組成物は、基材に対して塗布又は噴霧して用いることが可能である。従って、本発明の害虫忌避組成物は、塗布用害虫忌避組成物又は噴霧用害虫忌避組成物をすることができる。
【００２５】
ここで、基材とは屋外の建築物の表面の材質であれば、特に限定されることは無く、木材、金属、ガラス、モルタル、タイル、石材、セラミック、コンクリート、強化プラスティック、アスファルト、石膏、瓦、レンガ等が挙げられる。
【００２６】
中でも、本発明に係る害虫忌避組成物は、ガラスに塗布及び／又は噴霧してもガラスの透過性を減衰させることは無いので、ガラス基材に対して塗布又は噴霧した際には特に優れた効果を示す。この場合、塗布後のガラス基材の光透過率は、通常は８５％程度以上、より好ましくは９０％程度以上である。
【００２７】
本発明に係る害虫忌避組成物は、予め塗装や表面コーティング処理がなされた基材に対して塗布又は噴霧してもよい。
【００２８】
本発明に係る害虫忌避組成物の塗布方法は特に限定はされないが、例えばスプレー方法、刷毛塗り方法、ローラー塗り方法などが挙げられる。
【００２９】
本発明に係る害虫忌避組成物の噴霧方法も特に限定はされず、例えば、スプレー方法、刷毛塗り方法、ローラー塗り方法等が挙げられる。
【００３０】
本発明に係る害虫忌避組成物の基材に対する塗布量も、噴霧量も共に特に限定はされないが、塗布量、噴霧量共に通常は１０〜５０ｃｃ／ｍ２程度であり、好ましくは２５〜３５ｃｃ／ｍ２程度である。
【００３１】
本発明に係る害虫忌避組成物を基材に対して塗布又は噴霧することにより、基材表面には塗膜が形成される。ここで、塗膜の厚さは特に限定はされず、上述の塗布量又は噴霧量に応じて適宜決定されるが、通常は０．１〜０．５μｍ程度である。
【００３２】
そして、上述の塗膜の硬度は特に限定されないが、鉛筆引っ掻き式硬度法に基いた数値として通常は４〜８程度であり、より好ましくは５〜７程度である。
【００３３】
本発明に係る害虫の忌避方法
本発明に係る害虫の忌避方法は、リン酸チタニウム系化合物と忌避剤を含む組成物を、基材に対して塗布又は噴霧する工程を含む方法である。
【００３４】
害虫とは、上述した節足動物である。リン酸チタニウム系化合物、忌避剤は上述の害虫忌避組成物と同じものを使用すればよく、その組成物中の配合量、両者の比率、組成物の溶媒、ｐＨ等も上述の害虫忌避組成物と同様にすればよい。また、上述の害虫忌避組成物と同様に、リン酸チタニウム系化合物と忌避剤以外の成分を組成物に配合してもよい。
【００３５】
また、基材についても上述の基材と同様にすればよく、塗布及び噴霧の方法も上述の方法を採用すればよい。
【発明の効果】
【００３６】
本発明に係る害虫忌避組成物は、下記に示すような効果を有する。なお、本発明に係る害虫忌避組成物は、下記の全ての効果を充足するものに限定はされず、少なくとも一つでも効果を有していればよい。
【００３７】
本発明に係る害虫忌避組成物は、基材に塗布又は噴霧した後に、忌避効果が従来品と比較してより高い持続性を有するという効果を有する。
【００３８】
これは、屋外の基材に対して塗布又は噴霧した後に得られる塗膜が、風雨に対して優れた耐久性を有するためであり、上述の塗膜が水に対して特に耐性を有するので、塗布後の基材に対して水洗を行っても忌避効果が失われない。
【００３９】
また、害虫忌避組成物に含有する忌避剤を担持及び／又は保持する成分として太陽光による紫外線によって損傷を受け易い有機バインダーではなく、無機成分であるリン酸チタニウム系化合物を採用しているところに起因する。リン酸チタニウム系化合物は、本発明に係る害虫忌避組成物中でも粒状物として分散されるために、紫外光を反射する効果を有し、長期間、野外に曝されても、忌避剤の紫外線に寄る効果の失活を防ぐ効果をも有する。
【００４０】
また、本発明に係る害虫忌避組成物に含まれるリン酸チタニウム系化合物は、忌避剤の成分であるヒノキチオール、βドラブリン、ターピネオール、ツヨプセン、セデロール、テルピノール、テルピノーレン、リモネン、カンファー等を好適に担持及び／又は保持することができ、溶媒成分の蒸散と共にかかる成分の蒸散を防ぐ効果を有する。
【００４１】
本発明に係る害虫忌避組成物を基材に塗布した後に得られる塗膜は、硬度が高く、光沢を付与することも可能である。
【００４２】
本発明に係る害虫忌避組成物は、組成物とした後に白濁、沈殿しにくい傾向になる。即ち、組成物中の成分が溶媒に良好に溶解するので、スプレーガンのノズルの目詰まりが少なく、塗布又は噴霧工程をより簡便に行うことが可能となる。
【００４３】
本発明に係る害虫忌避組成物をガラスに塗布すれば、塗布前のガラスの透明度を損わない効果を発揮する。即ち、家屋や建物の窓ガラスに対して忌避効果を付与する際に特に有用となる。
【００４４】
本発明に係る害虫忌避組成物は、忌避剤が元来有する異臭を軽減できる効果を有する。
【発明を実施するための形態】
【００４５】
以下に本発明をさらに詳細に説明する。但し、本発明が以下に示す実施例に限定されないのは言うまでも無い。
【実施例１】
【００４６】
＜比較例＞
従来品の害虫忌避組成物（富士化成社：品番ＤＵ−２）を比較例として用いた。従来品の害虫忌避組成物は、ヒバ、アスナロ属のヒバ、スギ、ヤシなどと共力剤を含む天然テルペン成分、カンキツ系成分、及びパラフィン系溶剤等を含むものである。
【００４７】
＜実施例＞
本発明の害虫忌避組成物は、上述の従来品の害虫忌避組成物１０重量％と、リン酸チタニウム系化合物を９０重量％配合したものである。なお、試験例にて用いたリン酸チタニウム系化合物は、ＹＯＯコーポレーション社製のＫＷ-５０である。この製品は、リン酸チタニウム化合物を０．２４％含み、溶媒は水で、ｐＨは３〜４のものである。
【００４８】
ガラス基板に、上述の比較例、実施例の害虫忌避組成物を、スプレー法にて塗布した。その塗布量は３０ｃｃ／ｍ２である。塗布の後、乾燥工程を経た後に水で流し、害虫忌避処理を完了させた。
【００４９】
これらの忌避処理後のガラス基板を、８時間野外に放置し、直後に害虫忌避処理後のガラス基板上に留まっている害虫の数を計測した。なお、ガラス基板周辺には、集虫の為に４Ｗの標準蛍光灯を照射した。
【００５０】
その結果、従来品には虫が留まっていたものの、本発明の実施例では虫が留まっておらず、その効果の差は有意であった。
【実施例２】
【００５１】
本発明の害虫忌避組成物の効果を確認するために、シェルター法忌避実験（ダンボール製シェルター法〔併置〕）を行った。サンプルとして、上記実施例１にて用いた本発明の害虫忌避組成物を不織布に染み込ませたものを用いた。
ついで、２枚の８ｃｍ×８ｃｍのダンボール板（厚さ３ｍｍ）の間に、５ｍｍ×５ｍｍの発泡スチロール材をコの字型に貼り、開口部を巾２ｃｍとしたシェルターを準備した。そして、このシェルターの内側の底面に、上記サンプルを貼り付けた（本実験において、これを処理区とする）。
また、何も貼り付けない対照実験用のシェルターも準備した（本実験において、これを無処理区とする）。
害虫サンプルとして、チャバネゴキブリを雌雄それぞれ１０匹ずつ準備して上記シェルターのコンテナへの配置と共に害虫サンプルをコンテナ内に放ち本実験に供した。実験開始から１８時間後に両シェルター内への害虫の侵入数を計測して、本発明の害虫忌避組成物による忌避効果を確認した。解析結果を表１に示す。なお、表２に示す忌避率は、以下の式を用いて算出した。
［数１］
有効な数＝処理区侵入数＋無処理区侵入数
忌避率（％）＝（有効な数の半分―処理区侵入数）÷有効な数の半数×１００
【表１】
2013060421.tif 000002
表１に示すように、本発明の害虫忌避組成物を用いた試験では、平均忌避率が９７．５％と顕著に優れた害虫忌避効果を発揮することが明らかとなった。